(57)【要約】【課題】ＨＡＭＲレーザによる加熱で発生する熱流速を良好に散逸できる熱支援磁気記録に好適な磁気記録媒体を提供する。【解決手段】磁気記録媒体100は、複数の粒界相107bによって分離された磁性粒子107aを有する磁気データ記録層107を含み、粒界相107bは、磁性粒子107aの熱伝導率より高い熱伝導率を有する。磁気記録媒体100は、更に、ヒートシンク層103と、磁気データ記録層107とヒートシンク層103の間に配置された１つ以上の中間層105,106とを含み、中間層105,106は、粒界相105b,106bで分離された結晶質相粒子105a,106aを有し、粒界相105b,106bは、結晶質相粒子105a,106aの熱伝導率より高い熱伝導率を有する。磁気データ記録層107と中間層105,106の粒界相105b〜107bは、磁気データ記録層107からヒートシンク層103へ熱を散逸するための高い熱伝導率の導管として機能する。【選択図】図１
2008034078.tif 000002
【特許請求の範囲】
【請求項１】
熱支援磁気記録（ＨＡＭＲ）用の磁気記録媒体であって、
複数の粒界相によって分離された複数の磁性粒子を有し、前記複数の粒界相が前記複数の磁性粒子の熱伝導率より高い熱伝導率を有する磁気データ記録層と、
ヒートシンク層と、
前記磁気データ記録層と前記ヒートシンク層との間に配置され、複数の粒界相によって分離された複数の結晶質相粒子を有し、前記複数の粒界相が前記複数の結晶質相粒子の熱伝導率より高い熱伝導率を有する１つ以上の中間層と、
を含むことを特徴とする磁気記録媒体。
【請求項２】
前記ヒートシンク層の熱伝導率は、前記磁気データ記録層の複数の磁性粒子の熱伝導率より大きいことを特徴とする請求項１に記載の磁気記録媒体。
【請求項３】
前記１つ以上の各中間層に関して、前記複数の粒界相の熱伝導率は、前記磁気データ記録層の複数の磁性粒子の熱伝導率より高いことを特徴とする請求項１に記載の磁気記録媒体。
【請求項４】
前記１つ以上の各中間層に関して、前記複数の粒界相の物質は、前記結晶質相粒子の物質内への固溶度が１０原子パーセント以下であることを特徴とする請求項１に記載の磁気記録媒体。
【請求項５】
前記１つ以上の各中間層に関して、前記複数の粒界相の物質は、前記磁気データ記録層の複数の磁性粒子の物質内への固溶度が１０原子パーセント以下であることを特徴とする請求項１に記載の磁気記録媒体。
【請求項６】
前記複数の磁性粒子は、ＦｅＰｔ，ＣｏＰｔ及びＣｏ5Ｓｍからなるグループから選択された物質からなることを特徴とする請求項１に記載の磁気記録媒体。
【請求項７】
前記１つ以上の中間層に関して、前記複数の粒界相の物質が、セラミックからなることを特徴とする請求項１に記載の磁気記録媒体。
【請求項８】
前記１つ以上の中間層に関して、前記複数の粒界相の物質が、ＳｉＣ，ＡｌＮ，ＢｅＯ及びＢＮからなるグループから選択されることを特徴とする請求項７に記載の磁気記録媒体。
【請求項９】
前記１つ以上の中間層に関して、前記複数の粒界相の物質が、金属又は金属合金からなることを特徴とする請求項１に記載の磁気記録媒体。
【請求項１０】
前記１つ以上の中間層に関して、前記複数の粒界相の物質が、銅（Ｃｕ），銀（Ａｇ），金（Ａｕ），タングステン（Ｗ），珪素（Ｓｉ），モリブデン（Ｍｏ），銅（Ｃｕ）合金，銀（Ａｇ）合金，金（Ａｕ）合金，タングステン（Ｗ）合金，珪素（Ｓｉ）合金及びモリブデン（Ｍｏ）合金からなるグループから選択されることを特徴とする請求項９に記載の磁気記録媒体。
【請求項１１】
前記１つ以上の中間層に関して、前記複数の粒界相の物質が、セラミックと金属及び金属合金のどちらか一方との組み合わせからなることを特徴とする請求項１に記載の磁気記録媒体。
【請求項１２】
前記１つ以上の中間層の前記複数の結晶質相粒子は、前記磁気データ記録層と前記ヒートシンク層を接続する軸に沿って実質的に配向された柱状の粒子からなることを特徴とする請求項１に記載の磁気記録媒体。
【請求項１３】
前記磁気データ記録層の複数の粒界相のそれぞれが、熱支援磁気記録（ＨＡＭＲ）に使用される集束レーザビームのスポットサイズ以下の断面積を有し、前記１つ以上の中間層の複数の粒界相のそれぞれが、熱支援磁気記録（ＨＡＭＲ）に使用される集束レーザビームのスポットサイズ以下の断面積を有することを特徴とする請求項１に記載の磁気記録媒体。
【請求項１４】
ヒートシンク層は、銅（Ｃｕ），銀（Ａｇ），金（Ａｕ），タングステン（Ｗ），珪素（Ｓｉ），モリブデン（Ｍｏ），銅（Ｃｕ）合金，銀（Ａｇ）合金，金（Ａｕ）合金，タングステン（Ｗ）合金，珪素（Ｓｉ）合金及びモリブデン（Ｍｏ）合金からなるグループから選択された物質を含むことを特徴とする請求項１に記載の磁気記録媒体。
【請求項１５】
熱支援磁気記録（ＨＡＭＲ）用の磁気記録媒体の製造方法であって、該製造方法は、
ヒートシンク層を設けるステップと、
複数の粒界相によって分離された複数の結晶質相粒子を有し、前記複数の粒界相が前記複数の結晶質相粒子の熱伝導率より高い熱伝導率を有する少なくとも１つの中間層を、前記ヒートシンク層の上に形成するステップと、
複数の粒界相によって分離された複数の磁性粒子を有し、前記複数の粒界相が前記複数の磁性粒子の熱伝導率より高い熱伝導率を有する磁気データ記録層を、前記少なくとも１つの中間層の上に形成するステップと、
を含むことを特徴とする磁気記録媒体の製造方法。
【請求項１６】
前記少なくとも１つの中間層を形成するステップは、前記ヒートシンク層の上に少なくとも１つの中間層をスパッタリングにより形成すること特徴とする請求項１５に記載の磁気記録媒体の製造方法。
【請求項１７】
前記磁気データ記録層を形成するステップは、前記少なくとも１つの中間層の上に磁気データ記録層をスパッタリングにより形成すること特徴とする請求項１５に記載の磁気記録媒体の製造方法。
【請求項１８】
前記ヒートシンク層の熱伝導率が、前記磁気データ記録層の複数の磁性粒子の熱伝導率より大きいことを特徴とする請求項１５に記載の磁気記録媒体の製造方法。
【請求項１９】
前記少なくとも１つの中間層の複数の粒界相の熱伝導率が、前記磁気データ記録層の複数の磁性粒子の熱伝導率より高いことを特徴とする請求項１５に記載の磁気記録媒体の製造方法。
【請求項２０】
前記少なくとも１つの中間層の複数の粒界相の物質は、前記少なくとも１つの中間層の結晶質相粒子の物質内への固溶度が１０原子パーセント以下であることを特徴とする請求項１５に記載の磁気記録媒体の製造方法。
【請求項２１】
前記少なくとも１つの中間層の複数の粒界相の物質は、前記磁気データ記録層の複数の磁性粒子の物質内への固溶度が１０原子パーセント以下であることを特徴とする請求項１５に記載の磁気記録媒体の製造方法。
【請求項２２】
前記複数の磁性粒子は、ＦｅＰｔ，ＣｏＰｔ及びＣｏ5Ｓｍからなるグループから選択された物質からなることを特徴とする請求項１５に記載の磁気記録媒体の製造方法。
【請求項２３】
前記少なくとも１つの中間層の複数の粒界相の物質が、セラミックからなることを特徴とする請求項１５に記載の磁気記録媒体の製造方法。
【請求項２４】
前記少なくとも１つの中間層の複数の粒界相の物質が、ＳｉＣ，ＡｌＮ，ＢｅＯ及びＢＮからなるグループから選択されることを特徴とする請求項２３に記載の磁気記録媒体の製造方法。
【請求項２５】
前記少なくとも１つの中間層の複数の粒界相の物質が、金属又は金属合金からなることを特徴とする請求項１５に記載の磁気記録媒体の製造方法。
【請求項２６】
前記少なくとも１つの中間層の複数の粒界相の物質が、銅（Ｃｕ），銀（Ａｇ），金（Ａｕ），タングステン（Ｗ），珪素（Ｓｉ），モリブデン（Ｍｏ），銅（Ｃｕ）合金，銀（Ａｇ）合金，金（Ａｕ）合金，タングステン（Ｗ）合金，珪素（Ｓｉ）合金及びモリブデン（Ｍｏ）合金からなるグループから選択されることを特徴とする請求項２５に記載の磁気記録媒体の製造方法。
【請求項２７】
前記少なくとも１つの中間層の複数の粒界相の物質が、セラミックと金属及び金属合金のどちらか一方との組み合わせからなることを特徴とする請求項１５に記載の磁気記録媒体の製造方法。
【請求項２８】
前記少なくとも１つの中間層の複数の結晶質相粒子は、前記磁気データ記録層と前記ヒートシンク層を接続する軸に沿って実質的に配向された柱状の粒子からなることを特徴とする請求項１５に記載の磁気記録媒体の製造方法。
【請求項２９】
前記磁気データ記録層の複数の粒界相のそれぞれが、熱支援磁気記録（ＨＡＭＲ）に使用される集束レーザビームのスポットサイズ以下の断面積を有し、前記少なくとも１つの中間層の複数の粒界相のそれぞれが、熱支援磁気記録（ＨＡＭＲ）に使用される集束レーザビームのスポットサイズ以下の断面積を有することを特徴とする請求項１５に記載の磁気記録媒体の製造方法。
【請求項３０】
ヒートシンク層は、銅（Ｃｕ），金（Ａｕ），銀（Ａｇ），銅（Ｃｕ）合金，金（Ａｕ）合金及び銀（Ａｇ）合金からなるグループから選択された物質を含むことを特徴とする請求項１５に記載の磁気記録媒体の製造方法。
【請求項３１】
熱支援磁気記録（ＨＡＭＲ）用の磁気記録媒体であって、
複数の磁性粒子を有する磁気データ記録層と、
ヒートシンク層と、
前記磁気データ記録層と前記ヒートシンク層との間に配置され、複数の粒界相によって分離された複数の結晶質相粒子を有し、前記複数の粒界相が前記複数の結晶質相粒子の熱伝導率より高い熱伝導率を有する１つ以上の中間層と、
を含むことを特徴とする磁気記録媒体。
【請求項３２】
熱支援磁気記録（ＨＡＭＲ）用の磁気記録媒体の製造方法であって、該製造方法は、
ヒートシンク層を設けるステップと、
複数の粒界相によって分離された複数の柱状結晶質相粒子を有し、前記複数の粒界相が前記複数の結晶質相粒子の熱伝導率より高い熱伝導率を有する少なくとも１つの中間層を、前記ヒートシンク層の上に形成するステップと、
複数の磁性粒子を有する磁気データ記録層を、前記少なくとも１つの中間層の上に形成するステップと、
を含むことを特徴とする磁気記録媒体の製造方法。
【発明の詳細な説明】
【技術分野】
【０００１】
本発明は、磁気記録媒体に関し、特に、熱支援磁気記録（heat-assisted magnetic recording（ＨＡＭＲ））用の磁気記録媒体及びその製造方法に関する。
【背景技術】
【０００２】
増大化するデータ記憶に対する絶えざる要求を充足するために、磁気記録媒体の容量は着実に増加している。その結果として、磁気記録媒体の面密度は、ＣｏＣｒＰｔ等のような磁気結晶異方性定数（Ｋｕ）の低い物質にとって許容される上限値に達し始めている。故に、より高い異方性定数を有する物質の使用が望ましいが、磁気データ記録の書込み機構によって課せられた所定の磁気的及び熱的制限で実行不可能である。従って、これらの制限を克服できる、より高い面密度を有する磁気データ記憶が必要である。
【発明の開示】
【０００３】
本発明は、熱支援磁気記録（ＨＡＭＲ）に使用するために改善された熱散逸性を有する磁気記録媒体及びそのような磁気記録媒体の製造方法を提供する。本発明の１つの実施形態によれば、磁気記録媒体は、ヒートシンク層と、磁気データ記録層と、前記ヒートシンク層と前記磁気データ記録層との間に配置された中間層とを含む。前記磁気データ記録層及び前記中間層は、磁気データ記録層からヒートシンク層へ熱を散逸するための高熱伝導率を有する導管を含む。これら高熱伝導率を有する導管は、磁気データ記録層と中間層の両者において高熱伝導率を有する粒界相によって提供される。
【０００４】
本発明の１つの実施形態によれば、熱支援磁気記録用の磁気記録媒体は、複数の粒界相によって分離された複数の磁性粒子を有する磁気データ記録層を含む。磁気データ記録層の前記複数の粒界相は、前記複数の磁性粒子の熱伝導率より高い熱伝導率を有する。磁気記録媒体は、更に、ヒートシンク層と、磁気データ記録層とヒートシンク層との間に配置された１つ以上の中間層とを含む。１つ以上の中間層のそれぞれは、複数の粒界相によって分離された複数の結晶質相粒子（crystalline phase grains）を有する。１つ以上の中間層の複数の粒界相は、複数の結晶質相粒子の熱伝導率より高い熱伝導率を有する。
【０００５】
本発明の別の実施形態によれば、熱支援磁気記録用磁気記録媒体の製造方法は、下記のステップを具備するものであり、即ち、ヒートシンク層を設けるステップと、前記ヒートシンク層の上に少なくとも１つの中間層を形成するステップとを含む。前記少なくとも１つの中間層は、複数の粒界相によって分離された複数の結晶質相粒子を有する。前記少なくとも１つの中間層の複数の粒界相は、複数の結晶質相粒子の熱伝導率より高い熱伝導率を有する。本発明の製造方法は、更に、下記のステップを具備するもので、即ち、上記少なくとも１つの中間層の上に磁気データ記録層を形成するステップを含む。前記磁気データ記録層は、複数の粒界相によって分離された複数の磁性粒子を有する。前記磁気データ記録層の複数の粒界相は、複数の磁性粒子の熱伝導率より高い熱伝導率を有する。
【０００６】
本発明の別の実施形態によれば、熱支援磁気記録用の磁気記録媒体は、複数の磁性粒子を有する磁気データ記録層と、ヒートシンク層と、それら磁気データ記録層とヒートシンク層との間に配置された１つ以上の中間層とを有する。上記１つ以上の中間層のそれぞれは、複数の粒界相によって分離された複数の柱状結晶質相粒子を有する。前記複数の粒界相は、複数の結晶質相粒子の熱伝導率より高い熱伝導率を有する。
【０００７】
本発明の別の実施形態によれば、熱支援磁気記録用磁気記録媒体の製造方法は、下記のステップを具備するもので、即ち、ヒートシンク層を設けるステップと、前記ヒートシンク層の上に少なくとも１つの中間層を形成するステップとを含む。前記少なくとも１つの中間層は、複数の粒界相によって分離された複数の柱状結晶質相粒子を有する。前記少なくとも１つの中間層の複数の粒界相は、複数の結晶質相粒子の熱伝導率より高い熱伝導率を有する。本発明の製造方法は、更に、下記のステップを具備するもので、即ち、少なくとも１つの中間層の上に磁気データ記録層を形成するステップを含み、前記磁気データ記録層は、複数の磁性粒子を有する。
【０００８】
前述の本発明の概要と下記の詳細な説明は、例示的、かつ説明上のものであり、特許請求の範囲に記載された発明をより詳しく説明することを目的としたものであることを理解すべきである。
【発明を実施するための最良の形態】
【０００９】
以下、本明細書の一部を形成すると共に本発明の理解を助成する実施形態を示す添付図面を参照して本発明をその原理と共に以下に詳細に説明するが、多くの具体的な説明事項は、本発明の十分な理解を提供するために述べられている。しかしながら、自明なこととして、本発明がこれら具体的な説明事項のいくつかのものなしで実施してもよいことは当業者なら容易に理解できるであろう。その他、本発明を不必要に不明瞭にすることを避けるために、公知の構造及び技術については、詳細な説明はしない。
【００１０】
熱支援磁気記録（ＨＡＭＲ）は、非常に高い面密度（例えば４００Ｇｂｉｔ／ｉｎ2（約６２Ｇｂｉｔ/ｃｍ2、尚、１ｉｎ2＝６．４５ｃｍ2とする）より高い）を有する磁気記録媒体の熱変動及び書込み能力に関する多くの根本的な問題を解決する可能性を有する技術である。このような高い面密度では、高い磁気結晶異方性定数（Ｋｕ）を有する磁気物質（例えば従来のＣｏＣｒＰｔを主成分とする合金より高い）の使用が、不可欠になる。例えば、ＦｅＰｔ、ＣｏＰｔ又はＣｏ5Ｓｍのような物質が使用可能である。しかしながら、このような物質の高い保磁力（Ｈｃ）のために、磁気記録装置の書込みヘッドは、媒体へ書込みするための十分に強い磁場を発生することができない可能性がある。
【００１１】
この問題点に対処するために、熱支援磁気記録において、書込み動作中に記録媒体を局部的に加熱する。記録媒体の温度を上げると、その保磁力を減少させ、それによって、媒体へ順調に書込むために要求される磁場の強さを低減させることになる。従って、熱支援磁気記録（ＨＡＭＲ）においては、書込み動作を、高い磁気結晶異方性定数（Ｋｕ）の磁気データ記録層上に実行できるようにするために、非常に小さいスポットサイズ（例えば、ナノメートル範囲内）を有する高集束レーザビームを用いて、磁気媒体を加熱する。このような局部的な加熱は、著しい熱流速を発生し、この熱流速を効率的に散逸しないと、不安定性を招く（例えば、層間の相互拡散及び界面反応だけでなく、媒体積層体の異なる中間層の物質の相変態による）。
【００１２】
従って、本発明の種々の実施形態によれば、熱支援磁気記録に使用するために改善された熱散逸性を有する磁気記録媒体及びそのような媒体の製造方法を提供する。
図１は、本発明の１つの実施形態による熱支援磁気記録（ＨＡＭＲ）用の磁気記録媒体を示す。磁気記録媒体１００は、基板１０１、プレコート層（pre-coat layer）１０２、ヒートシンク層１０３、磁気データ記録層１０７及び保護層１０８を含む。ヒートシンク層１０３と磁気データ記録層１０７との間に、多くの中間層、つまり、混在層（miscellaneous layer）１０４、配向制御層１０５及び下地層１０６が配置されている。
【００１３】
磁気データ記録層１０７は、複数の粒界相１０７ｂによって分離された複数の磁性粒子１０７ａを含む。粒界相１０７ｂは、磁性粒子１０７ａより高い熱伝導率を有する。同様に、それぞれの中間層１０４〜１０６は、粒界相によって分離された結晶質相粒子を有する。例えば、下地層１０６は、粒界相１０６ｂによって分離された結晶質相粒子１０６ａを有し、配向制御層１０５は、粒界相１０５ｂによって分離された結晶質相粒子１０５ａを有する。それぞれの中間層についてその粒界相は、同じ層の結晶質相粒子より高い熱伝導率を有する。例えば、粒界相１０６ｂは結晶質相粒子１０６ａより熱伝導性が高く、同様に粒界相１０５ｂは結晶質相粒子１０５ａより熱伝導性が高い。
【００１４】
この構造に関して、中間層内の粒界相は、磁気データ記録層１０７内に発生された熱（例えばＨＡＭＲレーザによって）をヒートシンク層１０３へ散逸するための高い熱伝導性の導管を提供する。この熱散逸は、磁気データ記録層１０７と隣接層との間の相互拡散及び界面反応を防止する。また、この熱散逸は、磁気データ記録層１０７と他層に過度の熱流速による相変態が起こることも防ぐ。
【００１５】
本発明の１つの態様によれば、柱状で実質的に垂直に配向（即ち、磁気データ記録層とヒートシンク層を接続する軸に沿って）される結晶質相粒子を提供することにより、磁気データ記録層１０７からヒートシンク層１０３への熱移送を改善することができる。本発明の付加態様によれば、中間層の粒界相は、磁気データ記録層１０７の磁性粒子より高い熱伝導率を有する。これは、磁気データ記録層１０７からヒートシンク層１０３への熱散逸を改善するからである。
【００１６】
本発明の付加態様によれば、ヒートシンク層１０３は、磁気データ記録層１０７の磁性粒子より高い熱伝導率を有する。これは、磁気データ記録層１０７からヒートシンク層１０３への熱散逸を改善するからである。例えば、ヒートシンク層１０３は、銅（Ｃｕ）、銀（Ａｇ）、金（Ａｕ）及び／又はこれらの合金のような物質を含むことができる。
【００１７】
磁気記録媒体の前述の例示した実施形態は、基板層、プレコート層及び保護層を含むものとして述べられているが、本発明の範囲は、そのような構成に限定されない。当業者には明らかであろうが、本発明は、これらの層のいずれもない磁気記録媒体、これらの層のいくつかを有する磁気記録媒体、及び、ここに列挙されていない他の層を持つ磁気記録媒体に適用できる。更に、上述の例示した実施形態において説明された中間層は、混在層、配向制御層及び下地層を含んでいるが、本発明の範囲は、このような中間層の構成に限定されない。本発明は、明らかに、単一層を含む何層もの中間層がヒートシンク層と磁気データ記録層の間に配置される構成を想定している。更に、これら中間層は、ここで述べた特定の中間層（例えば、下地層、配向制御装置等）のいずれをも含んでいても良いし、いずれも含まなくても良い。
【００１８】
本発明の１つの実施形態によれば、粒界相と中間層内及び磁気データ記録層内の結晶質相粒子は、組成、広さ（即ち、断面積）及び／又は体積率が異なってもよい。図２は、そのような具体的実施形態の１つで、熱支援磁気記録（ＨＡＭＲ）用磁気記録媒体を示す。磁気記録媒体２００は、基板２０１、プレコート層２０２、ヒートシンク層２０３、磁気データ記録層２０７及び保護層２０８を含む。ヒートシンク層２０３と磁気データ記録層２０７との間には、多数の中間層、つまり、混在層２０４、配向制御層２０５及び下地層２０６が配置されている。
【００１９】
磁気データ記録層２０７は、複数の粒界相２０７ｂによって分離された複数の磁性粒子２０７ａを含む。粒界相２０７ｂは、磁性粒子２０７ａより高い熱伝導率を有する。同様に、中間層２０４〜２０６のそれぞれは、粒界相によって分離された結晶質相粒子を有する。それぞれの中間層の粒界相（例えば２０５ｂ、２０６ｂ）の全ては、同じ層の結晶質相粒子（例えば２０５ａ、２０６ａ）の熱伝導率より高い熱伝導率を有する。図２に示されているように、磁気データ記録層と中間層の粒界相は、広さと体積率が異なる。例えば、下地層２０６の粒界相２０６ｂは、配向制御層２０５の粒界相２０５ｂより大きな体積率を示す。粒界相２０５ｂは、粒界相２０６ｂより広い。
【００２０】
次に、図３において、本発明の１つの態様による磁気記録媒体の平面図が示されている。熱支援磁気記録（ＨＡＭＲ）中、非常に小さいスポットサイズ（例えば、ナノメートル範囲内）を有する高集束レーザビームを用いて磁気データ記録層を加熱し、それによって、そこへデータを書込むために必要な磁場の強さを低減する。本発明の１つの実施形態において、その場所の層（例えば、磁気データ記録層及び／又は１つ以上の中間層）の粒界相３０２と粒子３０１の両方が、集束ＨＡＭＲレーザによって照射されたエリア（即ち、スポットサイズ３０３）より小さい断面積を有することを示すために、一例としてのＨＡＭＲレーザのスポットサイズ３０３を磁気記録媒体３００上に重ねて示してある。
【００２１】
簡略化のために、上述の例示した実施形態では、図３に均一な円形の粒子で示したが、本発明の範囲は、そのような構成に限定されないことは言うまでもない。当業者には明らかであろうが、磁気記録媒体の１つの層内の粒子と粒界相は、均一である必要も円形である必要も無く、むしろ単一層内で任意の断面形状を有しても良く、また、単一の層内でサイズ及び断面形状が異っても良い。
【００２２】
図４は、本発明の１つの実施形態による熱支援磁気記録用磁気記録媒体の製造方法を示すフローチャートである。本実施形態の製造方法は、ステップ４０１で始まり、ステップ４０１では、１つ以上の選択層を基板上に設ける。１つ以上の前記選択層は、１つ以上のプレコート層、或いは、当業者に公知のどのような他の層を含んでもよい。１つ以上の前記選択層は、マグネトロンスパッタリング、物理蒸着法、化学蒸着法或いは当業者なら容易に理解できる磁気記録媒体の層を設けるための他のいかなる方法によって設けるようにしても良い。ステップ４０２では、高熱伝導性のヒートシンク層を、ステップ４０１で設けられた１つ以上の前記選択層の上に設ける。ヒートシンク層も同様に、マグネトロンスパッタリング、物理蒸着法、化学蒸着法或いは当業者に公知の他のいかなる方法によって設けても良い。
【００２３】
ステップ４０３では、１つ以上の中間層を、ヒートシンク層上に形成する。該中間層は、マグネトロンスパッタリング、物理蒸着法、化学蒸着法或いは当業者に公知の他のいかなる方法によって形成しても良い。１つ以上の前記中間層は、１つ以上の下地層、配向制御層、或いは、当業者に公知であるいかなる他の磁性或いは非磁性の層を含んでもよい。それぞれの中間層は、粒界相によって分離された結晶質粒子を含み、前記粒界相は、前記結晶質粒子の熱伝導率より高い熱伝導率を有する。ステップ４０４では、磁気データ記録層を、ステップ４０３で形成した１つ以上の中間層の上に形成する。磁気データ記録層も同様に、マグネトロンスパッタリング、物理蒸着法、化学蒸着法或いは当業者に公知の他のいかなる方法によって形成しても良い。磁気データ記録層は、粒界相によって分離された磁性粒子を含み、前記粒界相は、前記磁性粒子の熱伝導率より高い熱伝導率を有する。ステップ４０５では、１つ以上の保護層を、ステップ４０４で形成された磁気データ記録層の上に形成する（例えば、スパッタリングにより）。
【００２４】
本発明の１つの態様によれば、磁気データ記録層と１つ以上の中間層の両方の粒界相の物質は、同じ層内の物質構成粒子への固溶度をほとんど持たない（例えば、１０原子パーセント以下）。更に、本発明の付加態様によれば、１つ以上の中間層内の粒界相の物質は、磁気データ記録層の磁性粒子からなる物質への固溶度をほとんど持たない（例えば、１０原子パーセント以下）。
【００２５】
本発明の１つの態様によれば、磁気データ記録層と１つ以上の中間層の両方の粒界相の物質は、同一層の粒子に不溶である金属元素或いは合金（例えば１０原子パーセント以下の固溶度を有する）であるとよい。本発明の別の態様によれば、粒界相物質は、同一層の粒子に同じように不溶（例えば１０原子パーセント以下の固溶度を有する）であるセラミック（例えば、酸化物、ホウ化物、炭化物、ケイ酸塩等）であってもよい。本発明の更に別の態様によれば、粒界相物質は、セラミックと金属或いは金属合金との組み合わせであってもよい。
【００２６】
下記の表１は、本発明の種々の態様による磁気記録媒体内の異なる層の粒界相に利用可能ないくつかの例としての物質を示す。表１に示されているように、それぞれの可能性のある物質の熱伝導率（ｋ）は、同一層の粒子の物質（例えば、磁気データ記録層のためのコバルト、下地層のルテニウム、配向制御層のニッケル）の熱伝導率より高い。
【００２７】
【表１】
2008034078.tif 000003
【００２８】
例えば、上の表１に示されているように、モリブデン（Ｍｏ）は、室温でニッケルに不溶であり、ニッケルの熱伝導率より高い熱伝導率を有する（即ち、１３８＞６０．７）ので、本発明の１つの実施形態によればニッケルを主成分とする配向制御層の粒界相として適切な物質であるであろう。しかしながら、モリブデンは、室温でコバルトとルテニウムの両方に溶解するので、コバルトを主成分とする磁気データ記録層或いはルテニウムを主成分とする下地層の粒界相に使用するためには適切な選択ではない。同様の理由で、タングステン（Ｗ）は、コバルトを主成分とする磁気データ記録層の粒界相に使用するには適切であるが、ルテニウムを主成分とする下地層或いはニッケルを主成分とする配向制御層の粒界相には適切でない。
【００２９】
上述においては、特に種々の図面及び実施形態に従って本発明を説明したが、これらは発明の説明を目的としただけであり、本発明の範囲を限定するものではないことを理解すべきである。本発明の実施に当たっては、多数の他の方法があるであろう。本発明について多くの変更及び修正が本発明の趣旨及び範囲から逸脱することなく当業者によってなされるであろう。
【図面の簡単な説明】
【００３０】
【図１】本発明の一実施形態による熱支援磁気記録用磁気記録媒体を示す図
【図２】本発明の別の実施形態による熱支援磁気記録用磁気記録媒体を示す図
【図３】本発明の１つの態様による磁気記録媒体の平面図
【図４】本発明の一実施形態による熱支援磁気記録用磁気記録媒体の製造方法を示すフローチャート
【符号の説明】
【００３１】
１００，２００，３００    磁気記録媒体
１０１，２０１    基板
１０２，２０２    プレコート層
１０３，２０３    ヒートシンク層
１０４，２０４    混在層
１０５，２０５    配向制御層
１０５ａ，２０５ａ    結晶質相粒子（配向制御層の）
１０５ｂ，２０５ｂ    粒界相（配向制御層の）
１０６，２０６    下地層
１０６ａ，２０６ａ    結晶質相粒子（下地層の）
１０６ｂ，２０６ｂ    粒界相（下地層の）
１０７，２０７    磁気データ記録層
１０７ａ，２０７ａ    磁性粒子
１０７ｂ，２０７ｂ    粒界相（磁気データ記録層の）
１０８，２０８    保護層
３０１    粒子
３０２    粒界相
３０３    スポットサイズ
【図１】
2008034078.tif 000004
【図２】
2008034078.tif 000005
【図３】
2008034078.tif 000006
【図４】
2008034078.tif 000007